Brevet FR2346423A1 — publié le 19771028

La présente invention est relative à une peinture émulsion brillante ainsi qu' son procédé de fabrication. Il existe déjà des peintures émulsions comprenant des liants synthétiques émulsionnés dans l'eau, pigmentes à l'aide de pigments blancs ou de pigments de couleurs solides, et, dans certains cas, de matieres de charge. Dans ce milieu, sont introduits des produits auxiliaires tels que dispersants, retardateurs de prise, agents de coalescence, agents épaississants, agents anti-mousse, fongicides, antigel par exemple. Cependant, aucune des peintures de ce genre existant sur le marché n'est réellement brillante. La présente invention a pour but de fournir une peinture émulsion présentant un caractère de brillance effective. A cet effet, une peinture émulsion brillante comprenant au moins un pigment en solution ou dispersion dans un liant constitué par une émulsion aqueuse, et des produits auxiliaires, est caractérisé par le fait que le liant émulsionne est un terpolymere vinyl versatate avrylate. Dans un mode préféré de réalisation, la peinture émulsion brillante comprend au moins cinquante pour cent, et de préférence entre soixante et soixante dix pour cent an poids de liant émulsionné. On note dès cet instant que ira composition est excessivement riche en liant. La présente invention a également pour objet un procédé de fabrication d'une peinture émulsion brillante, ledit procédé comprenant au moins une phase de melangeage d'une pâte pigmentaire et d'un liant constitué par une émulsion aqueuse, caractérisé par le fait qu'après préparation de la pâte pigmentaire d'une part, du liant d'autre part, on introduit la pâte pigmentaire dans le liant, l'addition se faisant sous agitation. Le procédé de l'invention se distingue donc fondamentalement des techniques de fabrication employees à ce jour, techniques selon lesquelles au contraire on introduit le liant dans la pâte pigmentaire. Dans un mode particulièrement avantageux de mise en oeuvre du procédé de l invention, le rapport en poids du liant à la pâte pigmentaire est au moins égal à 1, et de préférence compris entre 1,5 et 3. Dans des modes préférés de mise en oeuvre, l'addition de pâte pigmentaire au liant se fait à température ambiante ; l'addition de pâte pigmentaire au liant se fait sous agitation relativement lente, de l'ordre de 600 à 800 tours par minute pour ne pas briser l'émulsion. Enfin, dans une variante particulièrement avantageuse, on prépare la pâte pigmentaire en deux phases, a) en formant une pâte épaisse pour favoriser la dispersion des pigments dans une fraction des produits auxiliaires, b) en additionnant à la pâte épaisse, pour la rendre beaucoup plus liquide, la fraction résiduelle de produits auxiliaires. Pour mieux faire comprendre I'objet de la présente invention, on va en décrire ci-après, à titre d'exemple purement illsutratif et non limitatif, un mode de réalisation. Dans une premiere cuve, on disperse les pigments, par exemple à base de titane pour réaliser une peinture brillante blanche, sous un agitateur rapide à variateur de vitesse du type "COWLES", de préférence, en ajoutant auxdits pigments une fraction des produits auxiliaires apparaissant de manière classique dans toute formulation d'une peinture émulsion, c'est-à- dire - l'agent retardateur de prise, représentant de l'ordre de dix pour cent en poids du mélange final, ledit agent étant en général un glycol tel que 1 'éthylène-glycol ou le propylène glycol. - l'agent dispersant des pigments dans le liant, par exemple un polyacrylate de sodium commercialisé sous la marque "OROTAN". - l'agent de coalescence, par exemple un éthyl di-glycol commercialisé sous la marque "CARBITOL". - l'agent fongicide. - l'agent anti-mousse. Naturellement, la proportion de chacun de ces produits auxiliaires correspond sensiblement aux valeurs classiques utilisées antérieurement, et elle est seulement fonction de la composition spécifique à préparer. Cette première agitation rapide est effectuée à température ordinaire, pendant une durée de l'ordre de une heure, entre 1 200 et 1 500 tours par minute ; on forme ainsi une pâte qui tout en étant la plus épaisse possible présente une dispersion parfaite. Dans un second temps, on ajoute à cette pâte pigmentaire épaisse en disper -sion la fraction résiduelle de produits auxiliaires qui entrent dans la formulation, à l'exception naturellement du liant et de son épaississant. On forme ainsi une pâte qui, progressivement, se liquéfie et devient beaucoup plus fluide. L'addition du reste des produits auxiliaires se fait sous agitation plus lente, entre 800 et 1 000 tours par minute, pendant une durée de l'ordre de trente minutes. La pâte pigmentaire obtenue reste sous agitation pour obtenir une bonne homogénéisation de l'ensemble. Dans une seconde cuve, on prépare parallèlement, et sous un autre agitateur, le liant et l'épaississant spécialement étudié pour sa compatibilité avec le liant. Ce produit, qui est un liant synthétique émulsionné dans l'eau, est un terpolymére vinyl versatate acrylate qui se présente sous la forme d'un liquide assez visqueux. On choisira de préférence le terpolymére commer -cialisé sous ia marque "Vinamul 26 934" par la Société Beckacite. Le liant est préparé dans la seconde cuve en quantité telle qu'il constitue de l'ordre de soixante à soixante dix pour cent du mélange final réalisé. Dans cette même seconde cuve, on ajoute au liant l'agent épaississant, par exemple une émulsion acrylique qui développe son pouvoir épaississant par action de l'alcali introduit dans la formule, commercialisé sous le nom de "Viscalex Su2". Dans le meme temps, on règle le PH de la pâte pigmentaire afin d'obtenir un PH alcalin. On mélange ensuite la pâte pigmentaire et le liant. Toutefois, contrairement aux techniques de fabrication employées jusqu'à ce jour, selon lesquelles on additionne le liant à la pâte pigmentaire, on maintient ici sous agitation le liant préparé avec son épaississant, pWs l'on additionne à ce liant la pâte liquide dispersée pigmentée, préparée séparément. En d'autres termes, la technique de mélangeage de l'invention est inverse de celle utilisée dans toutes les autres techniques antérieures connues. L'agitation dans la seconde cuve est suffisamment rapide pour que le mélange obtenu soit bien homogène, mais elle ne dépasse pas toutefois 600 à 800 tours par minute pour ne pas briser l'émulsion. Cette agitation aux fins de mélangeage est faite à température ambiante, pendant une durée de l'ordre de trente minutes. Du fait du PH alcalin de la pâte pigmentaire, l'agent épaississant intervient et développe son pouvoir épaississant dès son contact avec la pâte pigmentaire introduite sous agitation dans le liant. Le mélange final obtenu après mélangeage est ensuite débarrassé de ses impuretés par passage au travers des mailles d'un tamis ; après une éventuelle addition de diluant pour amener le mélange à la consistance voulue, la peinture émulsion brillante préparée selon le procédé précité est mise en flirts, en bidons, ou en pots, que l'on ferme hermétiquement avant stockage ou transport immédiat. Naturellement, l'invention n'est pas limitée aux modes de préparation et de réalisation qui ont été mentionnés et l'on pourrait concevoir diverses variantes sans sortir pour autant du cadre de la présente invention. REVENDICATIONS 1) Procédé d'obtention d'une peinture brillante du type où l'on introduit la pâte pigmentaire, constituée de pigments et de produits auxiliaires tels qu'agent retardateur de prise, agent dispersant, agent de coalescence, agent fongicide, agent anti mousse, dans un liant en émulsion aqueuse, caractérisé en ce que, préalablement à ladite introduction on alcalinise ladite pâte pigmentaire. 2) Procédé selon la revendication 1 caractérisé en ce que l'on prépare la pâte pigmentaire en deux phases, a) en formant une pâte épaisse pour favoriser la dispersion des pigments dans une fraction des produits auxiliaires, b) en additionnant à la pâte épaisse, pour la rendre beaucoup plus liquide, la fraction résiduelle de produits auxiliaires. 3) Procédé selon l'une des revendications I ou 2 caractérisé en ce que le liant est introduit dans la pâte pigmentaire, une fois mélangé avec un épaississant développant son pouvoir uniquement en milieu basique. 4) Procédé selon la revendication 3 caractérisé en ce que ledit épaississant est une émulsion acrylique. 5) Procédé selon la revendication 4 caractérisé en ce que ladite émulsion correspond à celle commercialisée sous la dénomination VISCALEX VG2.